(57)【要約】      （修正有）【課題】基材に対して、美観性の高い模様を容易に形成できる被膜形成方法を得る。【解決手段】本発明の被膜形成方法は、基材に対し下地層を形成した後、模様層を形成する場合に、合成樹脂及び顔料を含み、形成被膜の隠蔽率が９０％以上である第１被覆材を塗付し下地層を形成した後、合成樹脂及び顔料を含み、形成被膜の隠蔽率が９０％以上かつ上記第１被覆材とは異なる色調の第２被覆材を、硬度及び／または密度が異なる少なくとも２種以上の吸液材が円筒外周面に混在するローラーブラシによって塗付し、模様層を形成する。前記第２被覆材は、フェルト、不織布、スポンジ材から選ばれる。【選択図】なし【特許請求の範囲】
【請求項１】
基材に対し下地層を形成した後、模様層を形成する被膜形成方法であって、
合成樹脂及び顔料を含み、形成被膜の隠蔽率が９０％以上である第１被覆材を塗付し、上記下地層を形成した後、
合成樹脂及び顔料を含み、形成被膜の隠蔽率が９０％以上かつ上記第１被覆材とは異なる色調の第２被覆材を、フェルト、不織布、スポンジ材から選ばれ、硬度及び／または密度が異なる少なくとも２種以上の吸液材が円筒外周面に混在するローラーブラシによって塗付し、模様層を形成することを特徴とする被膜形成方法。
【請求項２】
上記模様層は、上記下地層の乾燥後に形成されることを特徴とする請求項１に記載の被膜形成方法。
【請求項３】
上記第２被覆材の塗付け量が、上記第１被覆材の塗付け量よりも少ないことを特徴とする請求項１または請求項２のいずれかに記載の被膜形成方法。
【請求項４】
上記ローラーブラシが、円筒外周面に凹凸形状を有することを特徴とする請求項１〜請求項３のいずれかに記載の被膜形成方法。
【請求項５】
上記ローラーブラシが、硬度及び／または密度が異なる少なくとも２種以上の吸液材が円筒外径方向に積み重なるように混在していることを特徴とする請求項１〜請求項４のいずれかに記載の被膜形成方法。
【発明の詳細な説明】
【技術分野】
【０００１】
本発明は、新規な被膜形成方法に関するものである。
【背景技術】
【０００２】
コンクリート打ち放し面は、特有の意匠性を有しており、建築物、土木構造物等において広く用いられている。このようなコンクリート面の意匠性は、連続的かつ微妙に変化する色相により表出されるもので、その外観は自然で素朴な印象を与えることができるものである。しかし、このようなコンクリート面では、太陽光、降雨、炭酸ガス等の影響を受けると、経時的に劣化が進行してしまう。従来、この劣化したコンクリート面を改修する方法が種々提案されている。
【０００３】
例えば、特許文献１には、コンクリート打ち放し面に、白色セメントを含むベース材料を塗付し、その上に仕上げ材料を、フェルト地で覆ったパターン付け器具で押し付けるように塗付することによりパターン付けを行う方法が記載されている。
【０００４】
しかしながら、上記特許文献の方法は、押し付け圧力、方向、あるいは回数によってパター付けを調節できるが、作業が煩雑となり作業に時間がかかるおそれがある。また、作業者の技量によっては均一な模様を付与できないという問題もある。
【先行技術文献】
【特許文献】
【０００５】
【特許文献１】特開平１１−８１６１０号公報
【発明の概要】
【発明が解決しようとする課題】
【０００６】
本発明は、上述のような問題点に鑑みなされたものであり、基材に対して、コンクリート打ち放し調模様等の美観性に優れた模様層を容易に形成できる被膜形成方法を提供することを目的とする。
【課題を解決するための手段】
【０００７】
このような課題を解決するために本発明者らは、鋭意検討の結果、基材に対し、下地層を形成した後、模様層を形成する場合に、特定の第１被覆材を塗付し下地層を形成した後、特定の第２被覆材を特定のローラーブラシで塗付することにより模様層を形成する被膜形成方法に想到し、本発明を完成するに到った。
【０００８】
すなわち、本発明は以下の特徴を有する被膜形成方法に関するものである。
１．基材に対し下地層を形成した後、模様層を形成する被膜形成方法であって、
合成樹脂及び顔料を含み、形成被膜の隠蔽率が９０％以上である第１被覆材を塗付し、上記下地層を形成した後、
合成樹脂及び顔料を含み、形成被膜の隠蔽率が９０％以上かつ上記第１被覆材とは異なる色調の第２被覆材を、フェルト、不織布、スポンジ材から選ばれ、硬度及び／または密度が異なる少なくとも２種以上の吸液材が円筒外周面に混在するローラーブラシによって塗付し、模様層を形成することを特徴とする被膜形成方法。
２．上記模様層は、上記下地層の乾燥後に形成されることを特徴とする１．に記載の被膜形成方法。
３．上記第２被覆材の塗付け量が、上記第１被覆材の塗付け量よりも少ないことを特徴とする１．または２．のいずれかに記載の被膜形成方法。
４．上記ローラーブラシが、円筒外周面に凹凸形状を有することを特徴とする１．〜３．のいずれかに記載の被膜形成方法。
５．上記ローラーブラシが、硬度及び／または密度が異なる少なくとも２種以上の吸液材が円筒外径方向に積み重なるように混在していることを特徴とする１．〜４．のいずれかに記載の被膜形成方法。
【発明の効果】
【０００９】
本発明の被膜形成方法では、基材に対し、合成樹脂及び顔料を含み、形成被膜の隠蔽率が９０％以上である第１被覆材を塗付し、上記下地層を形成した後、合成樹脂及び顔料を含み、形成被膜の隠蔽率が９０％以上かつ上記第１被覆材とは異なる色調の第２被覆材を、硬度及び／または密度が異なる少なくとも２種以上の吸液材が円筒外周面に混在するローラーブラシによって塗付することにより、美観性に優れた模様を容易に形成することが可能である。
【図面の簡単な説明】
【００１０】
【図１】図１は、本発明で使用するローラーブラシの断面図である。
【符号の説明】
【００１１】
１．吸液材（１ａ〜１ｅ）
２．円筒外周面
３．円筒外径方向 
【発明を実施するための形態】
【００１２】
以下、本発明を実施するための形態について説明する。
【００１３】
本発明の被膜形成方法は、基材に対し第１被覆材を塗付し下地層を形成した後、第２被覆材を特定の方法で塗付し模様層を形成するものである。本発明によれば、ランダムで微妙な色調変化を有する自然な模様が得られる。
＜基材＞
基材は、建築物、土木構造物等の表面を構成するものである。このような基材としては、例えば、コンクリート、モルタル、サイディングボード、押出成形板、石膏ボード、パーライト板、合板、煉瓦、プラスチック板、金属板、ガラス、磁器タイル等が挙げられる。これら基材は、その表面に、既に被膜が形成されたもの等であってもよい。本発明は特に、コンクリート壁面等のコンクリート面に対して適用することが好ましい。このようなコンクリート面は、通常、セメント、水、骨材、さらに混和材料を適当な割合に調合して練り混ぜて得られるコンクリートを、型枠内または所定の場所に流し込み、硬化、脱型することにより得られるものである。本発明は、新設されたコンクリート面、あるいは経年劣化したコンクリート面のいずれにも適用することができる。
【００１４】
本発明では、下地層の形成に先立ち、必要に応じ、基材に対し予め何らかの表面処理を行っておくこともできる。表面処理としては、例えば、基材の不陸、目違い、巣穴に対するポリマーセメントモルタルでの補修、ひび割れ部等に対するエポキシ樹脂の注入あるいはポリマーセメントモルタルやコーキング材の充填、浮き部の補修・補強、珪酸アルカリ等のアルカリ付与剤による表面処理、洗浄液による汚れ除去、クロス類やシーラーによるシーリング材目地部の処理、フィラー、サーフェーサー、シーラー、プライマー等の塗付による下地調整等があげられる。これらの表面処理は、下地基材の状況等に応じて適宜施される。
【００１５】
＜第１被覆材＞
下地層を形成する第１被覆材は、合成樹脂及び顔料を必須成分とするものである。このうち、合成樹脂は、特に限定されず、例えば、酢酸ビニル樹脂、塩化ビニル樹脂、エポキシ樹脂、アクリル樹脂、ウレタン樹脂、アクリルシリコン樹脂、フッ素樹脂等、あるいはこれらの複合系等が挙げられ、これらの１種または２種以上を使用することができる。このような合成樹脂としては、水溶性樹脂、水分散性樹脂、ＮＡＤ型樹脂、溶剤可溶型樹脂、無溶剤樹脂型等が挙げられ、１液タイプ、２液タイプ等特に限定せず用いることができる。本発明では特に、水溶性樹脂及び／または水分散性樹脂の１液タイプが好ましい。
【００１６】
顔料としては、例えば、屈折率２以上、平均粒子径０．１〜２μｍ、白色度９５以上の顔料（ａ）（以下「（ａ）成分」ともいう。）、屈折率２未満、平均粒子径０．５〜５０μｍ、白色度５０以上９５未満の顔料（ｂ）（以下「（ｂ）成分」ともいう。）、上記（ａ）（ｂ）以外の顔料（ｃ）（以下「（ｃ）成分」ともいう。）が挙げられる。
上記（ａ）成分としては、例えば、酸化チタン、酸化亜鉛、酸化アルミニウム、酸化マグネシウム、中空樹脂粒子等が挙げられる。
上記（ｂ）成分としては、例えば、重質炭酸カルシウム、沈降性炭酸カルシウム、カオリン、タルク、クレー、陶土、チャイナクレー、硫酸バリウム、炭酸バリウム、珪石粉、珪藻土等の体質顔料等が挙げられる。
【００１７】
上記（ｃ）成分としては、例えば、カーボンブラック、ランプブラック、黒鉛、黒色酸化鉄、銅クロムブラック、コバルトブラック、銅マンガン鉄ブラック、べんがら、モリブデートオレンジ、パーマネントレッド、パーマネントカーミン、アントラキノンレッド、ペリレンレッド、キナクリドンレッド、黄色酸化鉄、チタンイエロー、ファーストイエロー、ベンツイミダゾロンイエロー、クロムグリーン、コバルトグリーン、フタロシアニングリーン、群青、紺青、コバルトブルー、フタロシアニンブルー、キナクリドンバイオレット、ジオキサジンバイオレット等の着色顔料が挙げられ、これらの粒子径は、好ましくは５０μｍ未満（より好ましくは４０μｍ以下、さらに好ましくは０．０１〜２０μｍ）である。本発明では、上記（ａ）成分、（ｂ）成分、（ｃ）成分から選ばれる１種または２種以上を使用することができる。
【００１８】
ここで言う、「屈折率」とは、アッベ屈折計を用いて測定される値である。また、「白色度」とは、酸化マグネシウムの白色度を１００、暗闇の状態を０とした場合の白色計（ケット式光電管白色度計）による比較値である。
【００１９】
第１被覆材は、形成被膜の隠蔽率が９０％以上（好ましくは９３％以上、より好ましくは９５％以上）であることを特徴とする。隠蔽率が９０％以上であることにより、容易かつ安定して目的とする仕上りを得ることが可能である。また、基材表面の不具合、汚染等を緩和し、美観性を高めることが可能である。この場合の色は、例えばコンクリート近似の灰色等に設定することが好ましい。
【００２０】
なお、形成塗膜の隠蔽率は、第１被覆材を隠蔽率試験紙にフィルムアプリケータ（隙間１５０μｍ）で塗付し、温度２３℃・湿度５０％環境下（以下「標準状態」という）で２４時間乾燥させて得た試験片について、視感反射率を測定した後、下記式によって算出される値である。
＜式＞
隠蔽率（％）＝（黒地上の塗膜の視感反射率）／（白地上の塗膜の視感反射率）×１００
【００２１】
また、本発明の第１被覆材としては、艶消し被膜を形成するものが好ましい。この場合、美観性に優れたコンクリート打ち放し調模様を容易に形成することが可能である。
なお、ここで言う「艶消し」とは、一般に艶消しと呼ばれるものの他に、３分艶、５分艶等と呼ばれるものも包含する。具体的に、本発明では、鏡面光沢度によって艶を規定することができる。第１被覆材における鏡面光沢度は、好ましくは４０以下（より好ましくは２０以下、さらに好ましくは０．１以上１０以下）である。
【００２２】
また、「鏡面光沢度」とは、ＪＩＳ  Ｋ５６００−４−７「鏡面光沢度」に準じて測定される値である。具体的には、第１被覆材をガラス板の片面にフィルムアプリケータ（隙間１５０μｍ）で塗付し、塗面を水平に置いて標準状態で４８時間乾燥したときの鏡面光沢度（測定角度６０度）を測定することによって得られる値である。
【００２３】
第１被覆材における隠蔽率及び艶は、被覆材に配合する顔料の種類、粒子径、混合比率等によって適宜調整することができる。第１被覆材では、上記（ａ）成分、（ｂ）成分、及び（ｃ）成分を含むものが好ましい。第１被覆材における顔料比率の好ましい態様としては、合成樹脂の固形分１００重量部に対し、上記（ａ）成分を１０〜５００重量部（より好ましくは３０〜３００重量部、さらに好ましくは５０〜２５０重量部）、上記（ｂ）成分を１０〜５００重量部（より好ましくは３０〜３００重量部、さらに好ましくは５０〜２５０重量部）、及び上記（ｃ）成分を０．１〜５０重量部（より好ましくは０．５〜２０重量部）である。このような場合、コンクリートの質感が得られやすい。
【００２４】
第１被覆材は、上記成分以外に、必要に応じて、可塑剤、造膜助剤、凍結防止剤、防腐剤、防黴剤、抗菌剤、消泡剤、顔料分散剤、増粘剤、レベリング剤、湿潤剤、ｐＨ調整剤、繊維類、紫外線吸収剤、酸化防止剤、光安定剤、吸着剤、触媒、架橋剤、等の各種添加剤を含むものであってもよい。
【００２５】
＜第２被覆材＞
模様層を形成する第２被覆材は、合成樹脂及び顔料を必須成分とし、必要に応じ各種添加剤を含むものである。各成分は、上記第１被覆材と同様のものを使用することができる。
【００２６】
第２被覆材は、形成被膜の隠蔽率が９０％以上（好ましくは９３％以上、より好ましくは９５％以上）であり、第１被覆材とは異なる色調であることを特徴とする。このような場合、第１被覆材と第２被覆材の色調の組み合わせにより、種々の模様を形成することができ、美観性に優れた模様層を形成することができる。また、本発明では、第２被覆材の色は、第１被覆材よりも濃い色調であることが好ましい。このような場合、よりいっそう自然な模様を付与することができる。例えば、コンクリート打ち放し調模様を形成する場合には、第２被覆材の色は、第１被覆材よりも濃い色調であることが好ましく、さらには第１被覆材よりも濃い色調の灰色等に設定することが好ましい。なお、ここで言う、「濃い」とは、第１被覆材よりも明度値Ｌ＊（ＣＩＥ  Ｌ＊ａ＊ｂ＊色空間）が低いことを示す。
【００２７】
また、本発明の第２被覆材としては、艶消し被膜を形成するものが好ましい。この場合、よりいっそう自然な模様を付与することができる。特に、美観性に優れたコンクリート打ち放し調模様を容易に形成することが可能である。第２被覆材における鏡面光沢度は、好ましくは４０以下（より好ましくは２０以下、さらに好ましくは０．１以上１０以下）である。
【００２８】
第２被覆材における隠蔽率及び艶は、被覆材に配合する顔料の種類、粒子径、混合比率等によって適宜調整することができる。第２被覆材では、上記（ａ）成分、（ｂ）成分、及び（ｃ）成分を含むものが好ましい。第２被覆材における顔料比率の好ましい態様としては、合成樹脂の固形分１００重量部に対し、上記（ａ）成分を１０〜５００重量部（より好ましくは３０〜３００重量部、さらに好ましくは５０〜２５０重量部）、上記（ｂ）成分を１０〜５００重量部（より好ましくは３０〜３００重量部、さらに好ましくは５０〜２５０重量部）、及び上記（ｃ）成分を０．１〜５０重量部（より好ましくは０．５〜２０重量部）である。このような場合、コンクリートの質感が得られやすい。
【００２９】
＜被膜形成方法＞
本発明の被膜形成方法は、以下の工程を含むものである。
（１）第１被覆材を塗付し、下地層を形成する第１工程
（２）第１被覆材とは異なる色調の第２被覆材を、硬度及び／または密度が異なる少なくとも２種以上の吸液材が円筒外周面に混在するローラーブラシよって塗付し、模様層を形成する第２工程
【００３０】
上記（１）において、第１被覆材は、基材に対し全面に塗付することが好ましい。塗付方法としては、刷毛塗り、スプレー塗装、ローラー塗装等種々の方法を採用することができる。塗付け量は、好ましくは０．０１〜０．５ｋｇ／ｍ２（より好ましくは０．０５〜０．４ｋｇ／ｍ２）である。このような塗付け量の範囲内で、複数回に分けて塗装することも可能である。
【００３１】
上記（２）において、第２被覆材は、第１被覆材上に模様を付与するものであり、図１に示すような硬度及び／または密度が異なる少なくとも２種以上の吸液材（図１：１ａ〜１ｅ）が円筒外周面（図１：２）に混在するローラーブラシよって形成される。このような特定のローラーブラシを使用することにより、コンクリート面特有の、連続的かつ微妙に変化する模様を付与することができる。特に、円筒外周面に凹凸形状を有する場合、よりいっそう自然な模様を付与することができる。本発明において、ローラーブラシの外径（図１：Ｒ）は、所望の模様に応じて適宜設定すればよいが、好ましくは２０〜６０ｍｍ（より好ましくは３０〜５０ｍｍ）である。
【００３２】
上記ローラーブラシにおいて、円筒外周面に混在する吸液材としては、例えば、フェルト、不織布、スポンジ材等が挙げられ、これらの硬度、密度のいずれかまたは両方が異なる少なくとも２種以上（好ましくは３種以上）のものを混合して使用する。本発明では、２種以上（好ましくは３種以上）のスポンジ材を組み合わせて使用することが好ましい。各吸液材の硬度は、好ましくは１０〜３０００Ｎ（より好ましくは２０〜２０００Ｎ、さらに好ましくは３０〜１５００Ｎ）、密度は、好ましくは１〜３００ｋｇ／ｍ３（より好ましくは３〜２００ｋｇ／ｍ３、さらに好ましくは５〜１５０ｋｇ／ｍ３）である。このような吸液材を組み合わせたローラーブラシを使用することにより、各吸液材の変形具合や被覆材の転写性等に対応した模様を形成することができる。ここで言う、「硬度」とは、ＪＩＳ  Ｋ６４００−２に準じ、試験片の厚さ４０％まで圧縮したときの力から測定される硬さ（Ｃ法）の値である。また、「密度」とは、ＪＩＳ  Ｋ７２２２に準じ、試験片の重量及び寸法から算出される見掛け密度の値である。
【００３３】
また、上記吸液材は、円筒外周面を覆うように固定された形態が好ましく、硬度及び／または密度が異なる少なくとも２種以上（好ましくは３種以上）の吸液材が円筒外径方向（図１：３）に積み重なるように固定されている形態がより好ましい。さらには、複数の吸液材が外周方向及び外径方向にランダムに混在するように圧縮成形された形態であることがいっそう好ましい。このような吸液材を有するローラーブラシを使用することにより、本発明の効果を高めることができる。
【００３４】
上記吸液材は、外形が不定形の立体形のものであり、その個々の大きさは、好ましくは１〜３０ｍｍ（より好ましくは２〜２０ｍｍ）である。このような吸液材が集合して、吸液体を形成する。本発明では、大きさの異なる複数の吸液材が混在することが好ましい。このような場合、硬度及び／または密度に加え大きさも異なる吸液材が円筒外周面にランダムに混在するため、本発明の効果を一層高めることができる。また、吸液材どうしの間で不定形の凹凸形状が形成されやすいため、本発明の効果をより一層高めることができる。なお、ここで言う「大きさ」は、外形の最長軸であり、例えば、一辺が所定寸法の升目を有する篩いにより篩い分けされて測定されるものである。また、円筒外周面に固定された吸液体の厚みは、個々の吸液材の大きさにもよるが、好ましくは５０ｍｍ以下（より好ましくは１〜３０ｍｍ、さらに好ましくは２〜１５ｍｍ）である。さらに、本発明では、吸液体の外周面に所望の模様に応じて凹凸形状を設けることが好ましい。凹凸形状を設ける方法としては、吸液材の圧縮成形時にエンボス加工等をする方法や、圧縮成形された吸液材を部分的に除去する方法等が挙げられる。これにより、本発明の効果をより一層高めることができる。圧縮成形された吸液材を部分的に除去する場合、摘み取り、毟り等の公知の方法によれば、ランダムな凹凸形状が得られやすい。
【００３５】
上記（２）において、第２被覆材は、第１被覆材の乾燥後に塗付することが好ましい。これにより、美観性の高い仕上りを安定的に得ることができる。また、この場合、下地層の全面に上記ローラーブラシを転動させ、塗付することが好ましい。その塗付け量は、上記第１被覆材の塗付け量よりも少ないことが好ましく、好ましくは０．００５〜０．３ｋｇ／ｍ２（より好ましくは０．０１〜０．２ｋｇ／ｍ２）である。このような所要量の範囲内で、複数回に分けて塗装することも可能である。このような場合、下地層の色調を活かしつつ、ランダムで微妙な色調変化を有する自然な模様が形成でき、美観性向上の点で有利である。
【００３６】
上記（１）（２）において、各被覆材の塗付及びその後の乾燥は、好ましくは常温（０〜４０℃）で行えばよい。
【００３７】
本発明の被膜形成方法では、上記（１）第１工程または上記（２）第２工程後に、コーン跡による窪み（以下「窪み」という。）を補修することもできる。窪みの補修は、第１被覆材の色調よりも濃い被覆材（好ましくは第１被覆材及び第２被覆材の色調よりも濃い被覆材）を刷毛等により塗付することで行うことが望ましい。これにより、窪みに陰影感が付与される。
【００３８】
本発明の被膜形成方法では、模様層の上に、必要に応じクリヤー層を設けることもできる。クリヤー層を設けることで、耐候性等が高まるだけでなく、下地層及び模様層による色調がよりいっそう調和し、連続的かつ微妙に変化した色調（さらには濃淡）を有するコンクリート面特有の質感を高めることができる。このようなクリヤー層は、例えば、アクリル樹脂、ウレタン樹脂、エポキシ樹脂、アクリルシリコン樹脂、フッ素樹脂等を結合材とするクリヤー被覆材によって形成することができる。クリヤー被覆材は、水系または溶剤系、艶消しタイプまたは艶有りタイプのいずれであっても良い。また、クリヤー被覆材は低汚染タイプの方が好ましい。さらに、本発明の効果を阻害しない限り、着色することも可能である。クリヤー被覆材は、全面に塗付することが好ましい。塗付方法としては、刷毛塗り、スプレー塗装、ローラー塗装等種々の方法を採用することができる。塗付け量は、好ましくは０．０１〜０．５ｋｇ／ｍ２（より好ましくは０．０５〜０．４ｋｇ／ｍ２）である。このような塗付け量の範囲内で、複数回に分けて塗装することも可能である。
【実施例】
【００３９】
以下に実施例を示し、本発明の特徴をより明確にする。
【００４０】
（第１被覆材の製造）
（被覆材１−１）
合成樹脂エマルション２００重量部に対し、白色顔料Ａ１４０重量部、体質顔料Ａ４０を重量部、体質顔料Ｂ６０重量部、着色顔料１．５重量部、添加剤（分散剤、消泡剤、増粘剤、等）８重量部を常法により混合・攪拌することによって被覆材１−１（灰色、Ｌ＊＝７６、光沢度１．８）を製造した。
【００４１】
（被覆材１−２〜１−７）
表１に示す配合に基づき、被覆材１−１と同様の方法により、被覆材１−２〜１−７を製造した。
【００４２】
（第２被覆材の製造）
（被覆材２−１）
合成樹脂エマルション２００重量部に対し、白色顔料Ａ１４０重量部、体質顔料Ａ４０を重量部、体質顔料Ｂ６０重量部、着色顔料３重量部、添加剤（分散剤、消泡剤、増粘剤、等）８重量部を常法により混合・攪拌することによって第２被覆材（灰色、Ｌ＊＝７１、光沢度１．８）を製造した。
【００４３】
（被覆材２−２〜２−７）
表２に示す配合に基づき、被覆材２−１と同様の方法により、被覆材２−２〜２−７を製造した。
【００４４】
（窪み用被覆材の製造）
合成樹脂エマルションを２００重量部に対し、白色顔料Ａ５０重量部、体質顔料Ａ３０重量部、体質顔料Ｂ５０重量部、着色顔料２重量部、添加剤（分散剤、消泡剤、増粘剤、等）８重量部を常法により混合・攪拌することによって窪み用被覆材（灰色、Ｌ＊＝６３、光沢度２．０）を製造した。
【００４５】
なお、原料としては下記のものを使用した。
・合成樹脂エマルション：アクリル樹脂エマルション（固形分５０重量％）
・白色顔料Ａ：酸化チタン（白色度９７、屈折率２．７１、平均粒子径０．３μｍ）
・体質顔料Ａ：タルク（白色度６０、屈折率１．５７、平均粒子径４μｍ）
・体質顔料Ｂ：カオリン（白色度８０、屈折率１．５６、平均粒子径６μｍ）
・体質顔料Ｃ：重質炭酸カルシウム（白色度８９、屈折率１．５６、平均粒子径３６μｍ）
・体質顔料Ｄ：クレー（白色度９２、屈折率１．５５、平均粒子径４μｍ）
・体質顔料Ｅ：珪石粉（白色度９０、屈折率１．５４、平均粒子径１８μｍ）
・体質顔料Ｆ：珪藻土（白色度８８、屈折率１．４６、平均粒子径３０μｍ）
・着色顔料：カーボンブラック
【００４６】
（隠ぺい率測定）
第１被覆材及び第２被覆材をそれぞれ、隠蔽率試験紙にフィルムアプリケータ（隙間１５０μｍ）で塗付し、温度２３℃・湿度５０％環境下（以下「標準状態」という）で２４時間乾燥させて得た試験片について、色彩色差計「ＣＲ−３００」（ミノルタ株式会社製）を用いて黒地上塗膜と白地上塗膜の視感反射率を測定し、これらより隠蔽率を算出した。結果は、表１、表２に示した。
【００４７】
（実施例１）
部分的に劣化が生じたコンクリート面に対し、洗浄及び劣化部補修を行った後、被覆材１−１を塗付け量０．１２ｋｇ／ｍ２となるようにウールローラー塗付し、標準状態で３時間乾燥させ下地層を形成した。次いで、窪み用被覆材を刷毛を用いて窪み跡に塗付し、乾燥させた。さらに、被覆材２−１を塗付け量０．０７ｋｇ／ｍ２で図１に示すような硬度及び／または密度が異なる５種のスポンジ材１〜５（各スポンジ材は、大きさ２〜１８ｍｍを満たす不定形立体）が混在し、円筒外周面にランダムな凹凸形状を有するローラーブラシ（外径４５ｍｍ、吸液体の厚み２〜１０ｍｍ）によって塗付し、模様層を形成した。
・スポンジ材１：硬度４５〜６０Ｎ、密度５０〜１００ｋｇ／ｍ３
・スポンジ材２：硬度７５〜１１０Ｎ、密度１５〜３０ｋｇ／ｍ３
・スポンジ材３：硬度１１０〜１４０Ｎ、密度１５〜５０ｋｇ／ｍ３
・スポンジ材４：硬度１１０〜３００Ｎ、密度３０〜８５ｋｇ／ｍ３
・スポンジ材５：硬度１０〜１２ｋＮ、密度５〜１５ｋｇ／ｍ３
【００４８】
（実施例２）
実施例１の被覆材２−１を硬度及び／または密度が異なる３種の上記スポンジ材２〜４（各スポンジ材は、大きさ２〜１８ｍｍを満たす不定形立体）が混在し、円筒外周面にランダムな凹凸形状を有するローラーブラシ（外径４５ｍｍ、吸液体の厚み２〜１０ｍｍ）によって塗付し、模様層を形成した以外は、実施例１と同様にして被膜を形成した。
【００４９】
（実施例３）
実施例１の被覆材１−１に代えて被覆材１−２、被覆材２−１に代えて被覆材２−２を使用した以外は、実施例１と同様にして被膜を形成した。
【００５０】
（実施例４）
実施例１の被覆材１−１に代えて被覆材１−３、被覆材２−１に代えて被覆材２−３を使用した以外は、実施例１と同様にして被膜を形成した。
【００５１】
（実施例５）
実施例１の被覆材１−１に代えて被覆材１−４、被覆材２−１に代えて被覆材２−４を使用した以外は、実施例１と同様にして被膜を形成した。
【００５２】
（実施例６）
実施例１の被覆材１−１に代えて被覆材１−５、被覆材２−１に代えて被覆材２−５を使用した以外は、実施例１と同様にして被膜を形成した。
【００５３】
（実施例７）
実施例１の被覆材１−１に代えて被覆材１−６、被覆材２−１に代えて被覆材２−６を使用した以外は、実施例１と同様にして被膜を形成した。
【００５４】
（比較例１）
実施例１の被覆材１−１に代えて被覆材１−７、被覆材２−１に代えて被覆材２−７を使用した以外は、実施例１と同様にして被膜を形成した。
【００５５】
実施例１〜実施例７によって形成された被膜の外観は、比較例１に比べ、コンクリート面の質感に近似した良好な仕上りとなった。中でも、実施例１〜５は優れた仕上りとなった。
【００５６】
（実施例８）
実施例１によって形成された被膜の上に、さらにクリヤー被覆材（水性アクリルシリコン樹脂クリヤー、艶消しタイプ）を塗付け量０．１ｋｇ／ｍ２となるようにウールローラー塗付し、被膜を形成した。形成された被膜の外観は、実施例１よりもさらに優れた仕上りとなった。
【００５７】
【表１】
2019135053.tif 000002
【００５８】
【表２】
2019135053.tif 000003
【図１】
2019135053.tif 000004